도 3 을 참조 하 면 , 제 3 실시 예 에 따라 500 ℃ 에서 3 시간 동안 열처리 한 결과물 의 샘플 은 그 결정 성 이 우수 함 을 알 수 있 다 . 즉 , 입자 가 균일 하 고 그 입자 들 의 평균 입경 이 6 내지 10 nm 정도 로 형성 됨 을 알 수 있 다 . 이 결과 는 일반 적 인 용액 을 이용 한 전극 재료 의 합성 방법 으로 합성 한 전극 재료 는 결정 성 이 좋 지 않 을 뿐 만 아니 라 나노 구조 를 갖 기 위해서 는 800 ℃ 이상 의 고온 에서 열처리 하 여야 한다는 점 을 현저 하 게 개선 한 것 이 다 . 즉 , 본 발명 에 따른 폴리 올 프로세스 를 이용 한 합성 방법 으로 결정 성 이 우수 한 나노 구조 를 갖 는 전극 재료 를 합성 할 수 있 다 .